(57)【要約】【課題】  改良ポリブタジエンゴムの特性を改良、特に、分散性と補強効果の向上させ、分散性向上によるゴム組成物の諸物性向上を目的とする。【解決手段】  メタロセン触媒により製造される高シス−高ビニルポリブタジエンを遷移金属触媒の存在下で変性させて得られる変性高シス−高ビニルポリブタジエンからなることを特徴とするゴム組成物用添加剤、及び該変性高シス−高ビニルポリブタジエンとビニル・シスポリブタジエンとからなることを特徴とするゴム組成物【選択図】  なし【特許請求の範囲】
【請求項１】
メタロセン触媒により製造される高シス−高ビニルポリブタジエンを遷移金属触媒の存在下で変性させて得られる変性高シス−高ビニルポリブタジエンからなることを特徴とするゴム組成物用添加剤。
【請求項２】
該高シス−高ビニルポリブタジエンが１，２−構造ユニット含有率４〜３０モル％、シス−１，４−構造ユニット含有率６５〜９５モル％、及びトランス−１，４−構造ユニット含有率５モル％以下のポリブタジエンであることを特徴とする請求項１に記載のゴム組成物用添加剤。
【請求項３】
請求項１に記載の(a)変性高シス−高ビニルポリブタジエン1〜9重量部と（ｂ）ビニル・シスポリブタジエン９９〜９１重量部とからなることを特徴とするゴム組成物。
【請求項４】
請求項４に記載のゴム組成物(a)+(b)  100重量部とゴム補強剤  40〜80重量部とからなることを特徴とするゴム組成物。
【発明の詳細な説明】
【技術分野】
【０００１】
本発明は、新規な高シスー高ビニルポリブタジエンからなるゴム組成物用添加剤およびそれを用いたゴム組成物に関するものである。
【背景技術】
【０００２】
ポリブタジエンは、いわゆるミクロ構造として、１,４−位での重合で生成した結合部分（１,４−構造）と１,２−位での重合で生成した結合部分（１,２−構造）とが分子鎖中に共存する。１,４−構造は、更にシス構造とトランス構造の二種に分けられる。一方、１,２−構造は、ビニル基を側鎖とする構造をとる。
【０００３】
重合触媒によって、上記のミクロ構造が異なったポリブタジエンが製造されることが知られており、それらの特性によって種々の用途に使用されている。
【０００４】
特開平９−２９１１０８号公報（特許文献１）などで開示されているように、バナジウム金属化合物のメタロセン型錯体及び非配位性アニオンとカチオンとのイオン性化合物及び／又はアルミノキサンからなる重合触媒により、ハイシス構造に適度に１,２−構造を含みトランス構造が少ないミクロ構造を有し且つ分子のリニアリティ（線状性）の高いポリブタジエンが製造されることが、本出願人により見出されている。このポリブタジエンは優れた特性を有することから、耐衝撃性ポリスチレン樹脂やタイヤなどへの応用が検討されている。
【０００５】
特開平１１−４９９２４号公報（特許文献２）には、特定の高シス−高ビニルポリブタジエンからなる組成物のタイヤへの応用が記載され、トレッド用途に有用で、高反発弾性率とスキッド抵抗性を併せ持つことが記載されている。
【０００６】
また、ゴムの硬度、弾性、耐摩耗性、機械的性質、及び動的特性（発熱特性やｔａｎδ）を改良することを目的に、特開平３−４５６０９号公報（特許文献３）、特開平４−６３８４７号公報（特許文献４）、特開２００１−３０２７３０号公報（特許文献５）などには、高シス−１，４−ポリブタジエン（以下「高シスポリブタジエン」）のマトリックス中に１，２−ポリブタジエンを分散させた改良ポリブタジエンゴム（ＶＣＲ（ビニル・シスポリブタジエンゴム）と略）が提案ている。このポリブタジエンゴムは、１，２−ポリブタジエンが高シスポリブタジエンのマトリックス中に繊維状に分散した構造を有しているため、従来のゴム、例えば高シスポリブタジエン単味のゴム等と比較して硬度及び弾性が高く耐屈曲亀裂成長性に優れているという特徴を有している。 
【０００７】
このため、この改良ポリブタジエンを用いたタイヤ部材も各種提案されている。このようなものとして、例えばトレッドに使用した例（特公昭６３−１３５５号（特許文献６））やサイドウォールに使用した例（特公昭５５−１７０５９号（特許文献７））等がある。最近の高度な要求特性を満たす材料の開発を目的にさらに開発がすすめられている。
【０００８】
また、上記のメタロセン触媒で製造された高シス−高ビニルＢＲ（以下、ＨＣ−ＨＶＢＲ）は、ハイシス構造に適度に１,２−構造を含みトランス構造が少ないミクロ構造を有し且つ分子のリニアリティ（線状性）の高いポリブタジエンであるが、、比較的高いコールドフローを示すため、貯蔵や輸送の際に改善を求められる場合があった。
【０００９】
【特許文献１】特開平９−２９１１０８号公報
【特許文献２】特開平１１−４９９２４号公報
【特許文献３】特開平３−４５６０９号公報
【特許文献４】特開平４−６３８４７号公報
【特許文献５】特開２００１−３０２７３０号公報
【特許文献６】特公昭６３−１３５５号
【特許文献７】特公昭５５−１７０５９号
【発明の開示】
【発明が解決しようとする課題】
【００１０】
改良ポリブタジエンゴムの特性を改良、特に、分散性と補強効果の向上させ、分散性向上によるゴム組成物の諸物性向上を目的とする。
【課題を解決するための手段】
【００１１】
本発明は、メタロセン触媒により製造される高シス−高ビニルポリブタジエンを遷移金属触媒の存在下で変性させて得られる変性高シス−高ビニルポリブタジエンからなることを特徴とするゴム組成物用添加剤に関する。
【００１２】
また、本発明は、該高シス−高ビニルポリブタジエンが１，２−構造ユニット含有率４〜３０モル％、シス−１，４−構造ユニット含有率６５〜９５モル％、及びトランス−１，４−構造ユニット含有率５モル％以下のポリブタジエンであることを特徴とする上記の添加剤に関する。
【００１３】
また、本発明は、上記の(a)変性高シス−高ビニルポリブタジエン1〜9重量部と（ｂ）ビニル・シスポリブタジエン９９〜９１重量部とからなることを特徴とするゴム組成物に関する。
【００１４】
また、本発明は、上記のゴム組成物(a)+(b)100重量部とゴム補強剤40〜80重量部とからなることを特徴とするゴム組成物に関する。
【発明の効果】
【００１５】
本発明により、ゴムのコールドフロー性を改善された高シス−高ビニルポリブタジエンとビニル・シスポリブタジエンとからなる改良ポリブタジエンゴムの特性を改良、特に、分散性と補強効果の向上させ、分散性向上によるゴム組成物の諸物性が向上する。
【発明を実施するための最良の形態】
【００１６】
本発明の（ａ）高シス−高ビニルポリブタジエン（以下「ＨＣ−ＨＶＢＲ」）としては、ミクロ構造中のシス−１，４−構造ユニット含有率が６５〜９５モル％、好ましくは７０〜９０モル％、及び１，２−構造ユニット含有率が４〜３０モル％であり、好ましくは５〜２５モル％、より好ましくは７〜１５モル％である。また、トランス−１,４−構造ユニット含有率が５モル％以下が好ましく、０．５〜４．０モル％が特に好ましい。
【００１７】
また、（ａ）ＨＣ−ＨＶＢＲの２５℃における５％スチレン溶液粘度（Ｓｔ−ｃｐ）とムーニー粘度（ＭＬ１＋４）の関係式が下式（Ｉ）を満足する範囲にあることが好ましい。
１≦Ｓｔ−ｃｐ／ＭＬ１＋４≦７．．．（Ｉ）
特に好ましくは、２≦Ｓｔ−ｃｐ／ＭＬ１＋４≦６を満足する。
【００１８】
また、ＨＣ−ＨＶＢＲのトルエン溶液粘度（Ｔｃｐ）は、２０〜５００が好ましく、３０〜３００が特に好ましい。
【００１９】
本発明のＨＣ−ＨＶＢＲのム−ニ−粘度（ＭＬ1+4）は、１０〜２００が好ましく、２５〜１００が特に好ましい。
【００２０】
ＨＣ−ＨＶＢＲの分子量は、トルエン中３０℃で測定した固有粘度［η］として、０．１〜１０が好ましく、０．１〜３が特に好ましい。
【００２１】
また、ＨＣ−ＨＶＢＲの分子量は、ポリスチレン換算の分子量として下記の範囲のものが好ましい。
数平均分子量（Ｍｎ）：０．２×１０5〜１０×１０5、より好ましくは０．５×１０5〜５×１０5
重量平均分子量（Ｍｗ）：０．５×１０5〜２０×１０5、より好ましくは１×１０5〜１０×１０5
【００２２】
また、本発明のＨＣ−ＨＶＢＲの分子量分布（Ｍｗ／Ｍｎ）は、好ましくは１．５〜３．５、より好ましくは１．６〜３である。
【００２３】
上記の（ａ）ＨＣ−ＨＶＢＲは、例えば、
（Ａ）遷移金属化合物のメタロセン型錯体、及び（Ｂ）非配位性アニオンとカチオンとのイオン性化合物及び／又はアルミノキサンから得られる触媒を用いて、ブタジエンを重合させて製造できる。
【００２４】
あるいは、（Ａ）遷移金属化合物のメタロセン型錯体、
（Ｂ）非配位性アニオンとカチオンとのイオン性化合物、
（Ｃ）周期律表第１〜３族元素の有機金属化合物、及び、
（Ｄ）水  
から得られる触媒を用いたブタジエンを重合させて製造できる。
【００２５】
（Ａ）成分の遷移金属化合物のメタロセン型錯体としては、周期律表第４〜８族遷移金属化合物のメタロセン型錯体が挙げられる。
【００２６】
例えば、チタン、ジルコニウムなどの周期律表第４族遷移金属のメタロセン型錯体（例えば、ＣｐＴｉＣｌ3など）、バナジウム、ニオブ、タンタルなどの周期律表第５族遷移金属のメタロセン型錯体、クロムなどの第６族遷移金属メタロセン型錯体、コバルト、ニッケルなどの第８族遷移金属のメタロセン型錯体が挙げられる。
【００２７】
中でも、周期律表第５族遷移金属のメタロセン型錯体が好適に用いられる。
【００２８】
上記の周期律表第５族遷移金属化合物のメタロセン型錯体としては、
（１）  ＲＭ・Ｌａ、すなわち、シクロアルカジエニル基の配位子を有する酸化数＋１の周期律表第５族遷移金属化合物
（２）  Ｒn ＭＸ2-n ・Ｌａ、すなわち、少なくとも１個のシクロアルカジエニル基の配位子を有する酸化数＋２の周期律表第５族遷移金属化合物
（３）  Ｒn ＭＸ3-n ・Ｌａ
（４）  ＲＭＸ3 ・Ｌａ
（５）  ＲＭ（Ｏ）Ｘ2 ・Ｌａ
（６）  Ｒn ＭＸ3-n （ＮＲ' ）
などの一般式で表される化合物が挙げられる（式中、nは１又は２、aは０，１又は２である）。
【００２９】
中でも、ＲＭ・Ｌａ、Ｒn ＭＸ2-n ・Ｌａ、Ｒ2 Ｍ・Ｌａ、ＲＭＸ3 ・Ｌａ 、ＲＭ（Ｏ）Ｘ2 ・Ｌａ などが好ましく挙げられる。
【００３０】
Ｍは、周期律表第５族遷移金属化合物が好ましい。
【００３１】
（Ａ）周期律表第５族遷移金属化合物のメタロセン型錯体としては、中でも、Ｍがバナジウムであるバナジウム化合物が好ましい。例えば、ＲＶ・Ｌａ、ＲＶＸ・Ｌａ、Ｒ2 Ｍ・Ｌａ、ＲＭＸ2 ・Ｌａ 、ＲＭＸ3 ・Ｌａ 、ＲＭ（Ｏ）Ｘ2 ・Ｌａ などが好ましく挙げられる。特に、ＲＶ・Ｌａ、ＲＭＸ3 ・Ｌａが好ましい。
【００３２】
ＲＭＸ3 ・Ｌａで示される具体的な化合物としては、以下のものが挙げられる
シクロペンタジエニルバナジウムトリクロライドが挙げられる。
【００３３】
ＲＭ（Ｏ）Ｘ2 で表される具体的な化合物としては、シクロペンタジエニルオキソバナジウムジクロライド、メチルシクロペンタジエニルオキソバナジウムジクロライド、ベンジルシクロペンタジエニルオキソバナジウムジクロライド、（１，３−ジメチルシクロペンタジエニル）オキソバナジウムジクロライドなどが挙げられる。
【００３４】
（Ｂ）成分として、非配位性アニオンとカチオンとのイオン性化合物を構成する非配位性アニオンとしては、例えば、テトラ（フェニル）ボレ−ト、テトラ（フルオロフェニル）ボレ−トなどが挙げられる。
【００３５】
一方、カチオンとしては、トリフェニルカルボニウムカチオンなどの三置換カルボニウムカチオンを挙げることができる。
【００３６】
また、（Ｂ）成分として、アルモキサンを用いてもよい。アルモキサンとしては、有機アルミニウム化合物と縮合剤とを接触させることによって得られるものであって、一般式(−Al(R')O−) ｎ で示される鎖状アルミノキサン、あるいは環状アルミノキサンが挙げられる。（Ｒ' は炭素数１〜１０の炭化水素基であり、一部ハロゲン原子及び/ 又はアルコキシ基で置換されたものも含む。ｎは重合度であり、５以上、好ましくは１０以上である）。Ｒ' として、はメチル、エチル、プロピル、イソブチル基が挙げられるが、メチル基が好ましい。アルミノキサンの原料として用いられる有機アルミニウム化合物としては、例えば、トリメチルアルミニウム、トリエチルアルミニウム、トリイソブチルアルミニウムなどのトリアルキルアルミニウム及びその混合物などが挙げられる。
【００３７】
トリメチルアルミニウムとトリブチルアルミニウムの混合物を原料として用いたアルモキサンを好適に用いることができる。
【００３８】
また、縮合剤としては、典型的なものとして水が挙げられるが、この他に該トリアルキルアルミニウムが縮合反応する任意のもの、例えば無機物などの吸着水やジオ−ルなどが挙げられる。
【００３９】
（Ａ）成分及び（Ｂ）成分に、さらに（Ｃ）成分として周期律表第１〜３族元素の有機金属化合物を組合せて共役ジエンの重合を行ってもよい。（Ｃ）成分の添加により重合活性が増大する効果がある。周期律表第１〜３族元素の有機金属化合物としては、有機アルミニウム化合物、有機リチウム化合物、有機マグネシウム化合物、有機亜鉛化合物、有機ホウ素化合物などが挙げられる。
【００４０】
上記の触媒各成分の組合せとして、（Ａ）成分としてシクロペンタジエニルバナジウムトリクロライド（ＣｐＶＣｌ3）などのＲＭＸ3、あるいは、シクロペンタジエニルオキソバナジウムジクロライド（ＣｐＶ（Ｏ）Ｃｌ2）などのＲＭ（Ｏ）Ｘ2、（Ｂ）成分としてトリフェニルカルベニウムテトラキス（ペンタフルオロフェニル）ボレ−ト、（Ｃ）成分としてトリエチルアルミニウムなどのトリアルキルアルミニウムの組合せが好ましく用いられる。
【００４１】
また、（Ｂ）成分としてイオン性化合物を用いる場合は、（Ｃ）成分として上記のアルモキサンを組み合わせて使用してもよい。
触媒成分の添加順序は、特に、制限はない。
【００４２】
また、本発明においては、触媒系として  更に、（Ｄ）成分として水を添加することが好ましい。（Ｃ）成分の有機アルミニウム化合物と（Ｄ）成分の水とのモル比（Ｃ）／（Ｄ）は、好ましくは０．６６〜５であり、より好ましくは０．７〜１．５である。
【００４３】
また重合時に、必要に応じて水素を共存させることができる。
【００４４】
ここで重合すべきブタジエンモノマ−とは、全量であっても一部であってもよい。モノマ−の一部の場合は、上記の接触混合物を残部のモノマ−あるいは残部のモノマ−溶液と混合することができる。
【００４５】
重合方法は、特に制限はなく、溶液重合、又は、１,３−ブタジエンそのものを重合溶媒として用いる塊状重合などを適用できる。トルエン、ベンゼン、キシレン等の芳香族系炭化水素、n−ヘキサン、ブタン、ヘプタン、ペンタン等の脂肪族炭化水素、シクロペンタン、シクロヘキサン等の脂環式炭化水素、１−ブテン、２−ブテン等のオレフィン系炭化水素、ミネラルスピリット、ソルベントナフサ、ケロシン等の炭化水素系溶媒や、塩化メチレン等のハロゲン化炭化水素系溶媒等が挙げられる。
【００４６】
また、（ａ）成分として、低分子量ＨＣ−ＨＶＢＲ（ａ１）成分と高分子量ＨＣ−ＨＶＢＲ（ａ２）成分との混合物を用いてもよい。
【００４７】
本発明においての分子量を調節する方法としては、上記の触媒を用いて、水素などの連鎖移動剤の存在下に共役ジエン化合物を重合させることが挙げられる。 
【００４８】
重合反応が所定の重合率を達成した後、遷移金属触媒を添加し、反応させることによってポリマー鎖を変性する。
【００４９】
遷移金属触媒における遷移金属化合物としては、チタン化合物、ジルコニウム化合物、バナジウム化合物、クロム化合物、マンガン化合物、鉄化合物、ルテニウム化合物、コバルト化合物、ニッケル化合物、パラジウム化合物、銅化合物、銀化合物、亜鉛化合物などが挙げられる。中でも、コバルト化合物が特に好ましい。
【００５０】
本発明の遷移金属触媒は、遷移金属化合物、有機アルミニウム、および水からなる系であることが好ましい。
【００５１】
コバルト化合物としては、コバルトの塩や錯体が好ましく用いられる。特に好ましいものは、塩化コバルト、臭化コバルト、硝酸コバルト、オクチル酸コバルト、ナフテン酸コバルト、バーサチック酸コバルト、酢酸コバルト、マロン酸コバルト等のコバルト塩や、コバルトのビスアセチルアセトネートやトリスアセチルアセトネート、アセト酢酸エチルエステルコバルト、ハロゲン化コバルトのトリアリールホスフィン錯体、トリアルキルホスフィン錯体、ピリジン錯体、ピコリン錯体等の有機塩基錯体、もしくはエチルアルコール錯体などが挙げられる。
【００５２】
中でも、オクチル酸コバルト、ナフテン酸コバルト、バーサチック酸コバルト、コバルトのビスアセチルアセトネート及びトリスアセチルアセトネートが好ましい。
【００５３】
に挙げた有機アルミニウムとしては、トリメチルアルミニウム、トリエチルアルミニウム、トリイソブチルアルミニウム、トリヘキシルアルミニウム、トリオクチルアルミニウム、トリデシルアルミニウムなどのトリアルキルアルミニウム、ジメチルアルミニウムクロライド、ジメチルアルミニウムブロマイド、ジエチルアルミニウムクロライド、ジエチルアルミニウムブロマイド、ジエチルアルミニウムアイオダイド、ジブチルアルミニウムクロライド、ジブチルアルミニウムブロマイド、ジブチルアルミニウムアイオダイドなどのジアルキルアルミニウムハロゲン化物、メチルアルミニウムセスキクロライド、メチルアルミニウムセスキブロマイド、エチルアルミニウムセスキクロライド、エチルアルミニウムセスキブロマイドなどのアルキルセスキハロゲン化アルミニウム、メチルアルミニウムジクロライド、メチルアルミニウムジブロマイド、エチルアルミニウムジクロライド、エチルアルミニウムジブロマイド、ブチルアルミニウムジクロライド、ブチルアルミニウムジブロマイドなどのモノアルキルアルミニウムハロゲン化物が挙げられる。これらは単独で用いても、複数を選択して混合して用いても良い。なかでも、ジエチルアルミニウムクロライドが好ましく用いられる。
【００５４】
本発明の遷移金属触媒において、コバルト化合物の添加量は、所望の分岐度によって、いかなる範囲の触媒量も使用できるが、好ましくはポリブタジエン１モルあたり、遷移金属化合物１×１０‐7〜１×１０‐3モルであり、特に好ましくは５×１０‐7〜１×１０‐4モルである。
【００５５】
有機アルミニウムの添加量は、所望の分岐度によって、いかなる範囲の触媒量も使用できるが、好ましくはポリブタジエン１モルあたり、有機アルミニウム１×１０‐5〜５×１０‐2モルであり、特に好ましくは５×１０‐5〜１×１０‐２モルである。
【００５６】
分岐化反応における水の添加量は、所望の分岐度によって、いかなる範囲の量も使用できるが、好ましくは有機アルミニウム化合物１モルあたり、１．５モル以下であり、特に好ましくは１モル以下である。
【００５７】
所定時間重合を行った後、アルコ−ルなどの停止剤を注入して重合を停止した後、重合槽内部を必要に応じて放圧し、洗浄、乾燥工程等の後処理を行う。
【００５８】
本発明で得られる変性ポリブタジエンのトルエン溶液粘度（Ｔｃｐ）と１００℃におけるム−ニ−粘度（ＭＬ１+４）の比（Ｔｃｐ／ＭＬ１+４）は、好ましくは０．９〜３．５であり、より好ましくは１．２〜２．５である。
【００５９】
また、本発明で得られる変性ポリブタジエンのトルエン溶液粘度（Ｔｃｐ）は、好ましくは３０〜３００であり、より好ましくは４５〜２００である。
【００６０】
また、本発明で得られる変性ポリブタジエンのコールドフロー速度（ＣＦ）が２０未満が好ましく、１５未満が特に好ましい。
【００６１】
また、本発明で得られる変性ポリブタジエンの１００℃におけるム−ニ−粘度（ＭＬ１+４）は、１０〜２００が好ましく、２５〜１００が特に好ましい。
【００６２】
本発明の（ｂ）のＶＣＲは、コバルト化合物−トリアルキルアルミニウム化合物−二硫化炭素系触媒系（たとえば、特公昭４７−１９８９２号）などの重合触媒を用いて、重合温度、重合溶媒等も公知の方法に従って適宜設定し、二段重合法で製造することができる。
【００６３】
二段重合法とは、１，３−ブタジエンを最初にシス−１，４−重合してシス−１，４−ポリブタジエンとし、次いで重合系に１，２重合触媒を投入して残余の１，３−ブタジエンを１，２重合させるというものである。
【００６４】
ゴム組成物(a)+(b)の成分割合は、ＨＣ−ＨＶＢＲ(a)が1〜9重量部、好ましくは1〜7重量部であり、またＶＣＲ（ｂ）1〜９１重量部、好ましくは1〜９３重量部である。
【００６５】
本発明のゴム補強剤としては、各種のカーボンブラック以外に、ホワイトカーボン、活性化炭酸カルシウム、超微粒子珪酸マグネシウム等の無機補強剤やポリエチレン樹脂、ポリプロピレン樹脂、ハイスチレン樹脂、フェノール樹脂、リグニン、変性メラミン樹脂、クマロンインデン樹脂及び石油樹脂等の有機補強剤があり、特に好ましくは、粒子径が９０ｎｍ以下、ジブチルフタレート（ＤＢＰ）吸油量が７０ｍｌ／１００ｇ以上のカーボンブラックで、例えば、ＦＥＦ，ＦＦ，ＧＰＦ，ＳＡＦ，ＩＳＡＦ，ＳＲＦ，ＨＡＦ等が挙げられる。
【００６６】
本発明のゴム組成物は、前記各成分を通常行われているバンバリー、オープンロール、ニーダー、二軸混練り機などを用いて混練りすることで得られる。 
【００６７】
本発明のゴム組成物には、必要に応じて、加硫剤、加硫助剤、老化防止剤、充填剤、プロセスオイル、亜鉛華、ステアリン酸など、通常ゴム業界で用いられる配合剤を混練してもよい。 
【００６８】
加硫剤としては、公知の加硫剤、例えば硫黄、有機過酸化物、樹脂加硫剤、酸化マグネシウムなどの金属酸化物などが用いられる。 
【００６９】
加硫助剤としては、公知の加硫助剤、例えばアルデヒド類、アンモニア類、アミン類、グアニジン類、チオウレア類、チアゾール類、チウラム類、ジチオカーバメイト類、キサンテート類などが用いられる。 
【００７０】
充填剤としては、炭酸カルシウム、塩基性炭酸マグネシウム、クレー、リサージュ、珪藻土等の無機充填剤、再生ゴム、粉末ゴム等の有機充填剤が挙げられる。
【００７１】
老化防止剤としては、アミン・ケトン系、イミダゾール系、アミン系、フェノール系、硫黄系及び燐系などが挙げられる。 
【００７２】
プロセスオイルは、アロマティック系、ナフテン系、パラフィン系のいずれを用いてもよい。 
【００７３】
本発明のゴム組成物は、低燃費性と耐摩耗性とを同時に満足し、両性能をバランス良く両立するのであり、且つ押出し加工時のシャープエッヂの向上が図れるため、より高度にバランスの取れたタイヤのトレッド・サイドウォールなどの用途に好適なゴム組成物として用いられる。
【実施例】
【００７４】
（参考例１）（高シス−高ビニルポリブタジエン（ａ）の製造）
窒素置換した攪拌機付５Ｌのオートクレーブに３０ｗｔ％の１．３−ブタジエンを含有するトルエン溶液（１．３−ブタジエン：８１４ｇ）３．５Ｌを仕込んで攪拌する。次いで、水素ガスを導入して０．０９２ｋｇＧ／ｃｍ２圧力だけ高くした。３０℃で３分かけてトリエチルアルミニウム２．２５ｍｍｏｌを、次いでトリチルテトラ（パーフルオロフェニル）ボレート０．０３９ｍｍｏｌ、シクロペンタジエニルバナジウムトリクロライド０．０２６ｍｍｏｌを連続して添加し、重合温度４０℃で３０分間重合を行った。さらに、水を３００ｍｇ／Ｌ含むトルエン４．８ｍｌ、ジエチルアルミニウムクロライド（ＤＥＡＣ）１ｍｏｌ／Ｌのトルエン溶液０．１ｍｌ、オクチル酸コバルト（Ｃｏ（Ｏｃｔ）２）５ｍｍｏｌ／Ｌのトルエン溶液０．５ｍｌを加えて４０℃で３０分間反応させた。
重合後、２，６−ジ−ｔ−ブチル−ｐ−クレゾールを含有するエタノールとへプタンの当量混合液を注入して反応を停止させた後、溶媒を蒸発させ乾燥した。得られたポリマーの収率は３２％であり、ミクロ構造・ムーニー粘度・５％トルエン溶液粘度及びｔ−ｃｐ／ＭＬ比を表に示した。
【００７５】
（参考例２）（ｂ）ＶＣＲの製造
空気を窒素ガスで置換した容量１．５Ｌのオートクレーブに、脱水ベンゼンとＣ4留分の混合溶液６７０ｍＬを入れ、１，３−ブタジエン２１４ｇを溶解した。これにジエチルアルミニウムクロライド２．６ｍｍｏｌを加え、１分後に分子量調節剤１，５−シクロオクタジエン０．９ｇを加え、５０℃に昇温後、コバルトオクトエート０．００４ｇ加え、３０分間攪拌することで、１，３−ブタジエンの重合を行って、得られた高シスポリブタジエンの生成液に２、４−ジターシャルブチル−ｐ−クレゾールをゴムに対して１ＰＨＲ加えて、反応を停止した。高シスポリブタジエンのムーニー粘度は４５、５ｗｔ％トルエン溶液粘度は１２８であった。
【００７６】
空気を窒素ガスで置換した容量１．５Ｌのオートクレーブに脱水ベンゼン７６０ｍＬを入れ、１，３−ブタジエン７４ｇを溶解した。これにコバルトオクトエート１ｍｍｏｌ（濃度１ｍｍｏｌ／ｍｌのベンゼン溶液を使用）を加え、１分後にトリエチルアルミニウム２ｍｍｏｌ（濃度１ｍｍｏｌ／ｍｌのベンゼン溶液を使用）を加え、攪拌し、次いで１分後に７５０ｍｍｏｌのアセトンを添加し、更に１分後、二硫化炭素０．６ｍｍｏｌ（濃度０．３ｍｍｏｌ／ｍＬのベンゼン溶液を使用）を添加し、１０℃で６０分間攪拌し、１，３−ブタジエンの重合を行って、得られたＳＰＢ生成液に２、４−ジターシャルブチル−ｐ−クレゾール０．７５ｇを加えて、反応を停止した。ＳＰＢの融点は１４０℃、ηsp/cは１．４であった。
【００７７】
ベンゼン８８０ｍｌ中に上記の高シスポリブタジエンを均一になるまで溶解し、その中に上記で得られたＳＰＢＤ生成液を添加して、沸騰ｎ−ヘキサン不溶分（Ｈ．Ｉ）が所定の量になるように調整した。調整後、未反応１，３−ブタジエン、Ｃ4 留分、ベンゼンを蒸発除去し、ポリブタジエンゴム（ＶＣＲ）を得た。 
【００７８】
（実施例１〜２）（比較例１〜２）
参考例１の高シスー高ビニルポリブタジエン（ＨＣ−ＨＶＢＲ）および参考例２のＶＣＲとからなる組成物（ａ）＋(b)を用い、表１に示す配合処方に従って、以下に記載の方法で配合、加硫した。各特性を表に示した。。
【００７９】
評価項目と実施条件
混練方法
下記手順に準じて混練する。
［一次配合］
混練装置：バンバリーミキサー（容量１．７Ｌ）
回転数：７７ｒｐｍ
スタート温度：９０℃
混練手順：
０分；ＢＲ(a)+(b)＋(c)投入
０分；フィラー投入
３分；ラムを上げて掃除（１５秒）
５分；ダンプ
ダンプ物は引き続き１０インチロールにて１分間巻き付け、３回丸め通し後、シート出しした。コンパウンドは２時間以上冷却後、次の手順に準じて二次配合を行った。
【００８０】
［二次配合］
前記一次配合終了後、下記手順に準じて二次配合を行った。
混練装置：１０インチロール
ロール温度：４０〜５０℃
ロール間隙：２ｍｍ
混練手順：
（１）    ０分；ダンプ物の巻き付け及び硫黄・加硫促進剤の投入
（２）    ２分；切り返し
（３）    ３分；三角取り・丸め通し後、シート出し
【００８１】
加硫時間
測定装置；ＪＳＲキュラストメーター２Ｆ型
測定温度；１５０℃
測定時間；ｔ９０×２，×３を加硫時間とした。
加硫条件
加硫装置；プレス加硫
加硫温度；１５０℃
【００８２】
［素ゴム物性評価］
ミクロ構造は、赤外吸収スペクトル分析によって行った。シス７４０ｃｍ-1、トランス９６７ｃｍ-1、ビニル９１０ｃｍ-1の吸収強度比からミクロ構造を算出した。
【００８３】
［η］は、トルエン溶液で３０℃の温度で測定した。
ムーニー粘度（ＭＬ1+4）は、ＪＩＳ  Ｋ６３００に準拠して測定した。
【００８４】
トルエン溶液粘度（Ｔｃｐ）は、ポリマー２．２８gをトルエン５０mlに溶解した後、標準液として粘度計校正用標準液（ＪＩＳ  Ｚ８８０９）を用い、キャノンフェンスケ粘度計No．４００を使用して、２５℃で測定した。
【００８５】
ＨＩ：熱したｎ−へキサン不溶解分で、ＶＣＲ中に含有する１，２−ポリブタジエン量の尺度
【００８６】
ηｓｐ／ｃ：１，２−ポリブタジエンの分子量の尺度
測定温度は１３５℃、使用溶媒はオルトジクロルベンゼン
【００８７】
１，２−ポリブタジエンの融点は、示差走査熱量計（ＤＳＣ）の吸熱曲線のピークポイントにより決定した。
【００８８】
［配合物物性］
ダイスウェル
測定装置；モンサント社製加工性測定装置（MPT）
ダイ形状；円形
Ｌ／Ｄ；１ , １０（Ｄ＝１．５ｍｍ）
測定温度；１００℃
せん断速度；１０，１００ｓｅｃ−１
【００８９】
ムーニー粘度は、ＪＩＳ−Ｋ−６３００に規定されている測定方法に従って測定した。
【００９０】
［加硫物物性］
硬度、反発弾性及び引張強度は、ＪＩＳ−Ｋ−６３０１に規定されている測定法に従って測定した。 
【００９１】
動的粘弾性のｔａｎδは、レオメトリックス社製ＲＳＡ２を用いて、温度７０℃、周波数１０Ｈｚ、動歪２％の条件で測定した。 
【００９２】
発熱特性 グッドリッチフレクソメーターを用い、ＡＳＴＭ Ｄ６２３に従い、歪み０．１７５インチ、荷重５５ポンド、１００℃２５分の条件で測定した。 
【００９３】
耐摩耗性指数：ＪＩＳ Ｋ６２６４に準じてランボーン摩耗試験機を用いてスリップ率２０％で測定し、比較例１を１００として指数で評価した。指数が大きいほど耐摩耗性は良好である。
【００９４】
圧縮永久歪は上島製作所製の圧縮永久歪測定器を用いて、ＪＩＳＫ６３０１又はＡＳＴＭ  Ｄ３９５に従い、温度７０℃で２２時間の条件で圧縮し、永久歪を測定した。
【００９５】
屈曲亀裂成長性は上島製作所製の亀裂試験機を用いて、ＡＳＴＭ  Ｄ８１３に従い、試験片の亀裂が１５ｍｍ以上の長さに成長するまでの屈曲回数を測定した。
【００９６】
【表１】
2004285331.tif 000002
【００９７】
【表２】
2004285331.tif 000003
【００９８】
【表３】
2004285331.tif 000004
【００９９】
【表４】
2004285331.tif 000005